(57)【要約】【課題】  キャップ及びキャップ付きボトルにおいて、良好なガスバリアー性及びシール性等を得ること。【解決手段】  天板部２と該天板部２の周縁から垂下した筒状周壁部３とからなる金属製又は合成樹脂製のキャップシェル４と、天板部２の内面に設けられた板状の合成樹脂製のライナー５とを備え、天板部２とライナー５との間に不揮発性有機液体Ｌが塗布されている。これにより、不揮発性有機液体Ｌが気体の侵入を抑制して、高いガスバリアー性が得られると共に、不揮発性有機液体Ｌの介在による滑性効果で開栓トルクを低下させることができる。また、ガスバリアー性が高いので、シール性の高いライナー５を選択することが可能になる。【選択図】      図１
2008050031.tif 000002
【特許請求の範囲】
【請求項１】
天板部と該天板部の周縁から垂下した筒状周壁部とからなる金属製又は合成樹脂製のキャップ本体と、
前記天板部の内面に設けられた板状の合成樹脂製のライナーとを備え、
前記天板部と前記ライナーとの間に不揮発性有機液体が塗布されていることを特徴とするキャップ。
【請求項２】
請求項１に記載のキャップにおいて、
前記ライナーが、前記天板部側に配された硬質層と該硬質層に積層され前記硬質層よりも柔軟な軟質層とを少なくとも有する多層構造であり、
前記不揮発性有機液体が前記天板部と前記硬質層との間に塗布されていることを特徴とするキャップ。
【請求項３】
請求項１又は２に記載のキャップにおいて、
前記不揮発性有機液体が、シリコーンオイル又はポリブテンであることを特徴とするキャップ。
【請求項４】
請求項１又は２に記載のキャップにおいて、
前記不揮発性有機液体が、グリセリンであることを特徴とするキャップ。
【請求項５】
請求項１から４のいずれか一項に記載のキャップにおいて、
前記不揮発性有機液体の塗布量が、
前記ライナーの前記天板部側の表面における算術平均粗さをＲａｌ（μｍ）とし、
前記天板部の内面における算術平均粗さをＲａｓ（μｍ）とし、
前記ライナーの前記天板部側の表面における面積をＳ（ｍｍ２）としたとき、
Ｗ（ｍｇ）＝２／３×１０−３Ｓ（Ｒａｌ＋Ｒａｓ）
で表される重量Ｗの５％以上２５０％以下であることを特徴とするキャップ。
【請求項６】
請求項１から５のいずれか一項に記載のキャップにおいて、
前記不揮発性有機液体の動粘度が、２０℃で１０ｍｍ２／ｓ以上であることを特徴とするキャップ。
【請求項７】
キャップを備えたボトルであって、
前記キャップが、請求項１から６のいずれか一項に記載のキャップであることを特徴とするキャップ付きボトル。
【発明の詳細な説明】
【技術分野】
【０００１】
本発明は、ガスバリアー性に優れたキャップ及びキャップ付きボトルに関する。
【背景技術】
【０００２】
一般に、ガラスビン、ＰＥＴボトル、アルミボトル等のキャップ（容器蓋）は、合成樹脂製ライナーを具備したものが広く使用されている。金属性キャップの場合は、アルミ薄板、ブリキ薄板、クロム鍍金薄板（ＴＦＳ）等の両面に数回の塗装を繰り返し打ち抜き成形したものをキャップシェル（キャップ殻体）とし、これに予めディスク状に成形しもの（ディスク成形体）を挿入する方法、ディスク成形体を挿入後中心部で熱接着する方法、塩ビゾルのようにライナー材をキャップシェルに流し込み、加熱によりゲル化と同時に接着する方法、溶融樹脂をキャップシェルの中に入れ型押しする方法などがある。
【０００３】
また、合成樹脂製キャップの場合は、キャップシェルを射出成型等で成型し、キャップシェルに金属キャップと同様にディスク状ライナーを挿入する方法、又は溶融樹脂をキャップシェルの中に入れ、直ちに型押しして一定の形状を形成すると同時にライナーとキャップシェルとを接着する方法が採られている。これらのライナー材は、シール性を要求されるためにガスバリアー性は劣るが、柔軟性の有るＰＥ（ポリエチレン）やＰＰ（ポリプロピレン）とエラストマーとのブレンド材が多い。
【０００４】
上記のキャップのライナー材は、ディスク挿入方式として発泡ポリエチレンのディスク、ＥＶＡ（エチレン・酢酸ビニル共重合体）、ＬＤＰＥ（低密度ポリエチレン）やそのブレンド品のシートを打ち抜いたもの、流し込み方式のものとして可塑化塩化ビニル、ゴムラテックス、溶融樹脂をシェル内に入れて型押しする方法(いわゆるインシェルモールド方式)の材料として、ＥＶＡ、ポリエチレン及びポリエチレンとエラストマーのブレンド材、また耐熱性の有るライナー材としてＰＥ、ＰＰとオイル、スチレンブロックコポリマーのブレンド材等が使用される。これらは全て熱可塑性樹脂単独または熱可塑性樹脂とエラストマーとのブレンドである。
【０００５】
これらは良好なシール性を示すが、ライナー材としては幾つかの共通の欠点を持っている。即ち、これらのキャップシェルとライナーは強固に接着又は付着している。ディスク状ライナーを挿入する方式でも、ライナーがキャップシェルの内天面、側面に密着している。このため、回転して開栓するキャップでは、ライナーがキャップ開栓時にキャップシェルと同時に回転する。したがって、開栓トルクとしては、最低でも容器（ボトル）とライナーとが滑るのに要するトルクが必要である。しかし、このキャップライナーと容器口部とが滑るに必要な力は比較的大きく、時には通常の大人でも開栓に困難を感じるときがあるほどである。
【０００６】
このため、通常はライナー材に滑剤を入れて開栓時にライナーと容器口部とが滑りやすくなるようになっている。この滑剤は、一般に脂肪酸アマイドが使用されていて、それがライナー表面に滲み出し容器口部との滑りを滑らかにし、開栓トルクを下げる役割を果たしている。しかし、この滑剤の滲み出し量をコントロールすることが難しく、滲み出し量が少ないと充分な滑性が得られず、多すぎるとライナー表面に滲み出した滑剤が容器内容物の表面に落下し、異物と認識されるという問題がある。
また、滑剤は、その合成由来の不純物があり、それらがしばしば内容物の異臭、異味の原因になる場合がある。また、シリコーンオイル等の液体状のものもあるが、これらは不溶性であるため内容物に移行した場合、表面に油状に浮いて消費者に不快な感じを与えることがある。
【０００７】
この対処の一つの方法として、従来、例えば特許文献１に開示されているように、開栓時にライナー材とキャップシェルとの間で摺動させ開栓する方法がある。この特許文献１に記載の技術は、耐熱ライナーがキャップ本体の天面壁内側に非接触状態で取り付けられていると共に、キャップ本体の天面壁近傍の側部内面に、天面壁とは非接触状態の耐熱ライナーの周縁が係止しうる突起を設けたものである。この方法では、耐熱ライナーとキャップ本体の天面壁内側とが非接触であるので、開栓時の回転トルクを下げることができる。
【０００８】
【特許文献１】特開２００４−２１７２９５号公報
【発明の開示】
【発明が解決しようとする課題】
【０００９】
上記従来の技術には、以下の課題が残されている。すなわち、特許文献１に記載の技術では、開栓時の回転トルクを下げる手段として有効であるが、使用されるライナー材は一般に柔軟な樹脂又はエラストマーとのブレンドが多く、これらは一般にガスバリアー性が劣るという欠点を持っている。この対策としてシートライナーの場合、表面にガスバリアー性の有るフィルムを貼合するという方法も取られているが、この方法であるとバリアーフィルム層がビン口部と接することになる。この場合、バリアーフィルムはエラストマー等に比べ硬度が高いため、バリアーフィルムを貼合したライナー材はシール性が著しく劣るという欠点がある。このように、ガスバリアー性及びシール性を同時に解決する方法は現在までのところ得られていない。さらに、多層ライナー材の場合、中間にエバール、ナイロン、ＰＥＴ、アルミ箔等のバリアー性の有る樹脂等を積層するという方法もあるが、コストが高くなる不都合があった。
【００１０】
本発明は、前述の課題に鑑みてなされたもので、良好なガスバリアー性及びシール性を両立して有することが可能なキャップ及びキャップ付きボトルを提供することを目的とする。
【課題を解決するための手段】
【００１１】
本発明は、前記課題を解決するために以下の構成を採用した。すなわち、本発明のキャップは、天板部と該天板部の周縁から垂下した筒状周壁部とからなる金属製又は合成樹脂製のキャップ本体と、前記天板部の内面に設けられた板状の合成樹脂製のライナーとを備え、前記天板部と前記ライナーとの間に不揮発性有機液体が塗布されていることを特徴とする。
このキャップでは、天板部とライナーとの間に不揮発性有機液体が塗布されているので、不揮発性有機液体が気体の侵入を抑制して、高いガスバリアー性が得られると共に、不揮発性有機液体の介在による滑性効果で開栓トルクを低下させることができる。また、ガスバリアー性が高いので、シール性の高いライナーを選択することが可能になる。
【００１２】
また、本発明のキャップは、前記ライナーが、前記天板部側に配された硬質層と該硬質層に積層され前記硬質層よりも柔軟な軟質層とを少なくとも有する多層構造であり、前記不揮発性有機液体が前記天板部と前記硬質層との間に塗布されていることを特徴とする。すなわち、このキャップでは、キャップシェルとの間で摺動性を有する硬質層と口金部との間で密封性を有する軟質層とを有する多層構造のライナーを用いるので、ガスバリアー性を確保した状態で、高シール性化（密封性向上）及び低開栓トルク化（摺動性向上）をさらに図ることができる。
【００１３】
また、本発明のキャップは、前記不揮発性有機液体が、シリコーンオイル又はポリブテンであることが好ましい。すなわち、このキャップでは、不揮発性有機液体としてシリコーンオイル又はポリブテンを選択することにより、ガスバリアー性が著しく向上する。
【００１４】
また、本発明のキャップは、前記不揮発性有機液体が、グリセリンであることを特徴とする。すなわち、このキャップでは、不揮発性有機液体としてグリセリンを選択するので、高いガスバリアー性を有すると共に、水の添加によって不揮発性有機液体の動粘度を容易に調整することができる。
【００１５】
また、本発明のキャップは、前記不揮発性有機液体の塗布量が、前記ライナーの前記天板部側の表面における算術平均粗さをＲａｌ（μｍ）とし、前記天板部の内面における算術平均粗さをＲａｓ（μｍ）とし、前記ライナーの前記天板部側の表面における面積をＳ（ｍｍ２）としたとき、
Ｗ（ｍｇ）＝２／３×１０−３Ｓ（Ｒａｌ＋Ｒａｓ）
で表される重量Ｗの５％以上２５０％以下であることを特徴とする。
すなわち、キャップでは、不揮発性有機液体の塗布量が、上記式で表される重量Ｗの５％以上２５０％以下の範囲内に設定されるので、十分なガスバリアー性と適正な開栓トルクを得ることができる。すなわち、上記塗布量が、重量Ｗの５％未満の場合、十分なガスバリアー性及び滑性効果を得られないと共に、重量Ｗの２５０％を超えると、不揮発性有機液体が天板部とライナーとの間から滲み出してキャップの内面を汚すため、上記塗布量は上記範囲内が好ましい。なお、上記塗布量は、重量Ｗの５％以上１０％以下であると、ガスバリアー性にバラツキがやや見られると共に、重量Ｗの２５０％以下２００％以上であると、キャップ側面に液が滲み出しているものが一部ある。このため、より好ましくは、上記塗布量は、重量Ｗの１０％以上２００％以下である。
【００１６】
また、本発明のキャップは、前記不揮発性有機液体の動粘度が、２０℃で１０ｍｍ２／ｓ以上であることを特徴とする。
このキャップでは、動粘度が、２０℃で１０ｍｍ２／ｓ以上の不揮発性有機液体を採用するので、ボトル保管時にキャップの内側面への不揮発性有機液体の垂れを防ぐことができる。すなわち、上記動粘度が、１０ｍｍ２／ｓ未満であると、キャップ内面に不揮発性有機液体を塗布し、ライナーを挿入して横置き状態に保管した場合、キャップの内側面に不揮発性有機液体が垂れてしまいキャッピング時にボトルの口部を汚す不都合がある。したがって、不揮発性有機液体の動粘度は、上記数値以上であることが好ましい。
【００１７】
本発明のボトルは、キャップを備えたボトルであって、前記キャップが、上記本発明のキャップであることを特徴とする。すなわち、このキャップ付きボトルは、上記本発明のキャップを備えているので、高いガスバリアー性及び低い開栓トルクを有し、優れた保管性及び良好な開栓性等を備えている。
【発明の効果】
【００１８】
本発明によれば、以下の効果を奏する。
すなわち、本発明に係るキャップによれば、天板部とライナーとの間に不揮発性有機液体が塗布されているので、不揮発性有機液体が気体の侵入を抑制して、高いガスバリアー性が得られると共に、不揮発性有機液体の介在による滑性効果で開栓トルクを低下させることができる。これにより、シール性の高いライナーを選択しても、低い開栓トルクが得られ、開栓性、シール性、耐衝撃性、ガスバリアー性に優れたキャップが低コストで得られる。したがって、本発明のキャップを備えたキャップ付きボトルによれば、優れた開栓性、衛生性、密封性及び内容物への非移行性を備えることができる。
【発明を実施するための最良の形態】
【００１９】
以下、本発明に係るキャップ及びキャップ付きボトルの一実施形態を、図１から図３を参照しながら説明する。
【００２０】
本実施形態のキャップ１は、図１及び図２に示すように、天板部２と該天板部２の周縁から垂下した筒状周壁部３とからなる有底筒状で金属製のキャップシェル（キャップ本体）４と、天板部２の内面に脱落しない状態で固定されて設けられた板状の合成樹脂製のライナー５とを備えている。そして、上記天板部２と上記ライナー５との間には、不揮発性有機液体Ｌが塗布されている。
また、本実施形態のキャップ付きボトル６は、上記キャップ１を口金部７に巻き締められて備えている。
【００２１】
上記キャップシェル４は、例えばアルミニウム又はアルミニウム合金の板材から加工されたものであり、該板材は、内外面を塗装(内面：サイズニス＋トップコート、外面：サイズコート＋ツヤニス)した塗装板を使用している。なお、内面トップコートには、必要に応じ各種滑剤添加タイプを使用している。
上記ライナー５は、合成樹脂から成型され、キャップシェル４に密封効果を持たせるものである。
また、上記ライナー５の外径は、キャップシェル４の天板部２内面の内径より小さくキャップ径とライナー５の厚さにもよるが、その差は０．５ｍｍ以上あることが好ましい。
【００２２】
また、筒状周壁部３に天面からやや下がった部分には、ライナー係止突起（図示略）が内側に向かい円周に帯状又は部分突起状で構成されている。また、このライナー係止突起の内径は、ライナー５の外径より小さく設定されている。
本実施形態の筒状周壁部３は、ナール８、グルーブ９、ミシン目１０、ビード１１及びスカート部１２を備えている。なお、これらは、必要に応じて筒状周壁部３に備えられる。
【００２３】
上記キャップ１は、ガラスビン、ＰＥＴボトル等の樹脂ビン、アルミニウム合金等の金属で成型したいわゆるボトル缶等のボトル本体１３に被せられ、キャップ１にキャッピング加工を施すことにより、キャップ１が口金部７に巻き締められて被着され、キャップ付きボトル（以下、単にボトルとも称する）６とされる。
上記キャッピング加工工程は、プレッシャーブロック、ネジローラー、スカートローラー等からなるキャッピング装置を用いて行われる。
【００２４】
すなわち、口金部７に被せたキャップ１の天板部２を、プレッシャーブロックでボトル底部の方向に押圧し、この状態でプレッシャーブロックによる絞り加工により、キャップ１の肩部に段差部７ａを形成する。さらに、この状態でネジローラーによりネジ部７ｂを形成し、スカートローラーで口金部７のカブラ部７ｃにスカート部１２を巻きつけることで、キャッピング加工が行われる。
【００２５】
このようにキャップ１が口金部７に巻きつけられることにより、キャップ１は天板部２の内面側のライナー５が口金部７に圧接される状態になる。これによりボトル６の内容物が密封された状態になる。なお、内容物の充填は、当然にキャップ１をボトル６に被せる直前に行われる。
一方、開栓するときは、キャップ１を回してミシン目１０から切断し、キャップ１を口金部７から外すことにより、口金部７が開栓され内容物が取り出されることになる。
そして、取り外したキャップ１を口金部７に再び取り付けることにより、再閉栓することが可能になっている。
【００２６】
なお、上記キャップ１は、合成樹脂製であっても構わず、この場合、主にポリプロピレン、ポリエチレン等の合成樹脂を原料に、射出成型、圧縮成型等で成型されたキャップシェルにライナーを挿入したものとされる。合成樹脂のキャップシェルは、成型時にネジ部、ナール、ＰＰバンド部が成型されるものが多い。なお、ミシン目は、一般に後加工で入れるものもある。ライナーは予め成型されたものと、溶融樹脂をキャップシェルに入れると同時に型押し、冷却し、ライナーを形成する方法があるが、本実施形態では、予め成型したライナーを挿入する方法を採用する。
【００２７】
合成樹脂製のキャップの場合、施栓は口金部７に被せ回転させながら締めこむ方法が一般的である。このときＰＰバンド部が口金部７のカブラ部７ｃに係止される。開栓は施栓時と逆に回転させることにより、口金部７のネジに沿って開栓される。このときＰＰバンド部は、口金部７のカブラ部７ｃに係止されているためミシン目から切断され、開栓したことが明示されることになる。この場合も必要に応じ再閉栓することができる。
【００２８】
上記ライナー５に使用されるライナー材は、合成樹脂が主で、可塑化塩化ビニル樹脂、ポリウレタン、ポリエチレンやポリプロピレン等のポリオレフィン樹脂、又はポリオレフィンの共重合体又はこれらとエラストマーとのブレンドが使用される。これらをライナー材として使用する場合は、事前に一定形状に成型したものと、ライナー原料を加熱溶融し、キャップシェルに入れてから型押し成型する方法がある。
【００２９】
本実施形態のライナー５は、事前にライナー材として一定の厚さのシートを成型し、ディスク状に打ち抜き、キャップシェル４に挿入して使用する。また、射出成型等により一定の形状に成型されたライナー材をライナー５としても構わない。
ライナー５は、例えば図３の（ａ）に示すように、天板部２側に配された硬質層５ａと該硬質層５ａに積層状態に口金部７側に配され硬質層５ａよりも柔軟な軟質層５ｂとを有する多層構造シートである。この多層構造のライナー５の場合、不揮発性有機液体Ｌが天板部２と硬質層５ａとの間に塗布されている。
【００３０】
上記不揮発性有機液体Ｌは、シリコーンオイル、ポリブテン又はグリセリンが好ましく、また沸点が２００℃以上のものが望ましい。
【００３１】
さらに、不揮発性有機液体Ｌの塗布量は、
ライナー５の天板部２側の表面における算術平均粗さをＲａｌ（μｍ）とし、
天板部２の内面における算術平均粗さをＲａｓ（μｍ）とし、
ライナー５の天板部２側の表面における面積をＳ（ｍｍ２）としたとき、
Ｗ（ｍｇ）＝２／３×１０−３Ｓ（Ｒａｌ＋Ｒａｓ）                  ・・・式（１）
で表される重量Ｗの５％以上２５０％以下であることが好ましい。
【００３２】
不揮発性有機液体Ｌの塗布方法としては幾つかあるが、例えば合成樹脂のライナー５用のシート裏側にスプレーコート、ローラーコートなどにより一定量を塗布する方法がある。この塗布したライナー５用のシートを打ち抜き、キャップシェル４内面に不揮発性有機液体Ｌを塗布した面が接するようにして挿入することで、天板部２とライナー５との間に不揮発性有機液体Ｌを塗布することができる。
【００３３】
逆に、キャップシェル４の内面に不揮発性有機液体Ｌを事前に塗布し、シートから打ち抜いたディスク状のライナー５を挿入するという方法がある。この場合、キャップシェル４の天板部２内面全体に不揮発性有機液体Ｌを塗布する必要が無く、天板部２内面のほぼ中央に一定量塗布すれば充分な効果が得られる。これをより確実にするために、キャップシェル４にライナー５を挿入する円形ポンチを、ライナー５が天板部２内面に完全に接触するように押圧し、必要があれば若干の回転を加えても構わない。
これにより、天板部２内面に塗布された不揮発性有機液体Ｌが、ライナー５と接するときの圧力により均一に広がる。また、充填後の内圧等によりライナー５に力が加わり、キャップシェル４とライナー５とがより密着する。
【００３４】
また、スタンプ方式として、一定量の不揮発性有機液体Ｌをゴム等の円筒状先端部に着け、キャップシェル４の天板部２内面にスタンプする方法がある。
これら塗布方法はそれぞれ特徴があるが、本実施形態では比較的塗布量がコントロールし易いキャップシェル４の天板部２内面中央に一定量を塗布する方式を採用した。
【００３５】
なお、ライナー５の外面（キャップシェル４側と反対側）に不揮発性有機液体Ｌを塗布することにより、開栓性の改良及びガスバリアー性の向上を図ることも考えられるが、塗布した不揮発性有機液体Ｌがボトル６の内容物に入ることが考えられるので、本実施形態では採用しない。
【００３６】
不揮発性有機液体Ｌの適正な塗布量は、ライナー５のキャップ１との接触面の凹凸によるが、キャッピング後、熱処理等により内圧が加わることが多いため、接触面の凹凸部が変形することから、上述したように設定する。すなわち、適正な塗布量の許容量は、上述した計算式（１）による重量Ｗの５％から２５０％であり、より好ましくは上述した理由により１０％から２００％である。
【００３７】
また、不揮発性有機液体Ｌの動粘度は、２０℃で５ｍｍ２／ｓ以上であることが好ましく、より好ましくは１０ｍｍ２／ｓ以上であることが好ましい。なお、不揮発性有機液体Ｌの動粘度が１０ｍｍ２／ｓ未満であると、キャップ１内面に塗布し、ライナー５を挿入してキャップ１を横置きにして保管した場合、不揮発性有機液体Ｌがキャップシェル４の側面に垂れてきてキャッピングした時に、口金部７を汚すという不都合が生じる。
【００３８】
上記不揮発性有機液体Ｌの動粘度が上記好適範囲よりも高い場合は、適正な製造条件を得るために水等の適切な溶媒を使用して動粘度を調節しても構わない。この場合、不揮発性有機液体Ｌの塗布後、あるいはライナー５の挿入後、乾燥工程を加えてもよい。
【００３９】
このように本実施形態のキャップ１は、天板部２とライナー５との間に不揮発性有機液体Ｌが塗布されているので、不揮発性有機液体Ｌが気体の侵入を抑制して、高いガスバリアー性が得られると共に、不揮発性有機液体Ｌの介在による滑性効果で開栓トルクを低下させることができる。特に、キャップシェル４との間で摺動性を有する硬質層５ａと口金部７との間で密封性を有する軟質層５ｂとを有する多層構造のライナー５を用いるので、ガスバリアー性を確保した状態で、シール性（密封性）及び開栓トルク（摺動性）をさらに向上させることができる。このように本実施形態では、不揮発性有機液体Ｌによりガスバリアー性が高いので、シール性の高いライナー５を選択することが可能になる。
【００４０】
また、不揮発性有機液体Ｌとしてシリコーンオイル又はポリブテンを選択することにより、ガスバリアー性が著しく向上する。不揮発性有機液体Ｌとしてグリセリンを選択した場合は、高いガスバリアー性を有すると共に、水の添加によって不揮発性有機液体Ｌの動粘度を容易に調整することができる。
さらに、不揮発性有機液体Ｌの塗布量が、上記式（１）で表される重量Ｗの５％以上２５０％以下の範囲内に設定されるので、十分なガスバリアー性と適正な開栓トルクを得ることができる。
また、動粘度が２０℃で１０ｍｍ２／ｓ以上の不揮発性有機液体Ｌを採用するので、ボトル保管時にキャップ１の内側面への不揮発性有機液体Ｌの垂れを防ぐことができる。
【００４１】
このように、上記キャップ１を備えているキャップ付きボトル６によれば、高いガスバリアー性及び低い開栓トルクを有し、優れた保管性及び良好な開栓性を備えることができる。
【００４２】
なお、本発明の技術範囲は上記実施形態に限定されるものではなく、本発明の趣旨を逸脱しない範囲において種々の変更を加えることが可能である。
例えば、本実施形態に使用されるライナー５は、上述したように多層構造のシートを採用するのが好ましいが、上記シート以外に、図３の（ｂ）に示すように、単層でも構わず、またライナー５が発泡しているものでも、無発泡のものでも構わない。
また、ライナー５の形状、大きさ、キャップ１及びボトル６の形状、容量等は適宜選択される。
【実施例】
【００４３】
次に、本発明に係るキャップ及びキャップ付きボトルを、実際に作製した実施例により具体的に説明する。
＜実施例１＞
本発明の実施例１では、ＰＰ層になるＰＰシートとエラストマー層になるスチレン系エラストマーシートとを貼合したものをライナー材とし、これを３７．０ｍｍのディスク状に打ち抜き、０．２４ｍｍ厚の３８ｍｍＰＰキャップシェルにライナーとして挿入した。この場合、ＰＰ層の厚さは６００μｍ、エラストマー層は４００μｍとし、ＰＰ層がキャップシェルに接するように挿入した。
【００４４】
キャップシェルは、内面のサイズコートの上にトップコートとして、ポリエチレン系滑剤入りのエポキシフェノール塗料を焼き付け（５０ｍｇ／ｄｍ２）塗布したアルミシートを使用し、これをプレスで打ち抜き、３８ｍｍＰＰキャップシェルに成型した。このキャップシェルに不揮発性有機液体としてシリコーンオイルを使用し、キャップシェルの内面中央に一定量塗布し、上記ライナー材を打ち抜きしたライナーを挿入した。
【００４５】
このキャップを、２７５ｇ（全量３３８ｍｌ）入りのアルミボトルにキャッピングした。内容物はビタミンＣを一定量添加した水を使用し、ヘッドスペースを６３ｍｌ採った状態で、ヘッドスペース部を窒素ガスで置換し、キャッピングして１２１℃×２０分のレトルト処理を加えた。この後、落下衝撃試験（シール性評価）、開栓トルク、ビタミンＣの保持率（ガスバリアー性評価）、開栓後の不揮発性有機液体のライナーからの滲み出し状態を調べた。
【００４６】
このライナー材については二層シートのＰＰ層を成型する時、ＰＰ層の冷却ローラーの表面粗度を変えたものを数種類使用し、ＰＰ層が表面粗度の異なるシートを作製し、ライナー材として供試した。そして、不揮発性有機液体としては、上述したように、シリコーンオイル（動粘度１０００ｍｍ２／ｓ）を用いた。これら評価結果を、以下の表１に示す。なお、比較例として、不揮発性有機液体を塗布しない無塗布キャップも同様に評価した結果も、表１に併せて示す。
【００４７】
【表１】
2008050031.tif 000003
【００４８】
なお、ライナー粗さ（Ｒａｌ）、キャップ内面粗さ（Ｒａｓ）は、キーエンス社製超深度形状測定顕微鏡ＫＶ−８５５０で測定した。なお、算術平均−粗さ（Ｒａ）の単位はμｍである。
上記落下衝撃試験は、キャッピングのシール性を評価するもので、キャッピング、熱処理後１日放置し、その後、ボトルを３０ｃｍの高さから垂直に１０°の角を持った鉄盤上に倒立落下させ、落下前後の内圧の差を調べ、漏れの発生数を調べた。なお、試料数は各１０である。
【００４９】
上記開栓トルクは、キャッピング、熱処理後１週間室温にて放置し、その後、回転開始時のトルク（第１トルク）をトルクメーターにて測定した。なお、試料数１０の平均値で評価した。
上記ビタミンＣの保持率は、侵入した酸素（ガス）によって減少したビタミンＣの減少量を測定してガスバリアー性を評価する試験であり、その測定は、１００ｐｐｍのビタミンＣ溶液をボトルに充填しキャッピング、熱処理後４０℃恒温室に１月放置し、ビタミンＣの消費量を自動電位滴定装置で測定した。
【００５０】
上記不揮発性有機液体の滲出の有無は、キャップ開栓後の目視判定によって行った。なお、判定は、次のように分けて行った。
◎＝液がライナー内に収まっている。
○＝液がライナーの縁で収まっている。
△＝液がキャップ側面に来ている。
×＝液がボトル口まで来ている。
【００５１】
上記表１からわかるように、不揮発性有機液体としてシリコーンオイルを塗布した本発明の実施例は、無塗布の比較例に対して、いずれもビタミンＣ保持率が８０％以上と高く、良好なガスバリアー性が得られている。また、本発明の実施例では、いずれも開栓トルクが１２０Ｎｃｍ未満と低く、かつ落下衝撃試験、液の滲み出し程度も良好な結果であった。
【００５２】
特に、不揮発性有機液体の塗布量が上記式（１）による重量Ｗの５％以上２５０％以下の範囲内では、落下衝撃試験で漏れが認められないと共に、開栓トルクも１１０Ｎｃｍ以下とさらに低かった。さらに、上記塗布量が重量Ｗの２００％以下では、液の滲み出し程度も○又は◎であることから、より優れた評価結果が得られている。
これに対して、無塗布の比較例では、ビタミンＣ保持率が７０％未満と低く、ガスバリアー性が劣っていると共に、開栓トルクが１３０Ｎｃｍ以上と高く、さらに落下衝撃試験においても漏れが発生していた。
【００５３】
＜実施例２＞
本発明の実施例２では、約２倍に発泡させた２．０ｍｍ厚さのＬＤＰＥのシートをライナー材として採用した。これを２７．０ｍｍのディスク状に打ち抜き、０．２２ｍｍ厚のアルミ製２８ｍｍＰＰキャップシェルにライナーとして挿入した。この場合、キャップシェルの内面は、滑剤入りのエポキシフェノール塗料を焼き付け（４０ｍｇ／ｄｍ２）塗布したものを使用した。このキャップシェル内面の中央に一定量の不揮発性有機液体としてＭＴＧ（トリグリセライド）を塗布した後、発泡ＰＥのライナーを挿入した。
【００５４】
このキャップを１９０ｇ（全量２１０ｍｌ）入りのガラスビンにキャッピングした。内容物はビタミンＣを一定量添加した６０℃の温水を充填し、ヘッドスペースを２０ｍｌ取り、キャッピングして７０℃×１０分の温水処理を加えた後、上記実施例１と同様の評価を行った。ただし、落下衝撃試験の漏れの有無は、真空度の変化で調べた。
供試ライナー材は、発泡シートをＴダイより押し出し、冷却ローラの表面粗度を変えてそのローラ粗度が発泡シートの表面に転写するようにして、表面粗度の異なる発泡シートを作製した。この実施例２の評価結果を、以下の表２に示す。なお、比較例として、不揮発性有機液体を塗布しない無塗布キャップも同様に評価した結果も、表２に併せて示す。
【００５５】
【表２】
2008050031.tif 000004
【００５６】
上記表２からわかるように、実施例１と同様に、不揮発性有機液体としてトリグリセライドを用いた実施例２でも、比較例に比べて、落下衝撃試験、開栓トルク、ビタミンＣ保持率のいずれも良好な結果が得られた。特に、不揮発性有機液体の塗布量が上記重量Ｗの５％以上２５０％以下の範囲内では、上記試験項目でより優れた評価結果が得られており、さらに上記塗布量が上記重量Ｗの２００％以下では、液の滲み出し程度も○又は◎の良好な結果が得られている。
【００５７】
＜実施例３＞
本発明の実施例３では、ＬＤＰＥ層になるＬＤＰＥシートとエラストマー層になるオレフィン系エラストマーシートとを貼合したものをライナー材とした。これを３７．０ｍｍのディスク状に打ち抜き、０．２４ｍｍ厚の３８ｍｍＰＰキャップシェル（シェル内径３８．１５ｍｍ、ライナー係止部内径３５．６０ｍｍ）にライナーとして挿入した。この場合、ＬＤＰＥ層の厚さは５００μｍ、エラストマー層は３００μｍとし、ＬＤＰＥ層がキャップシェルに接するように挿入した。キャップシェルの内面は脂肪酸アミドの滑剤入りのエポキシフェノール塗料を、焼き付け（５０ｍｇ／ｄｍ２）塗布したものを使用し、ＬＤＰＥ層は一定の凹凸がつくように成型した。このＬＤＰＥ層に一定量の液体を塗布した後、３８ＰＰキャップシェルに挿入した。
【００５８】
このキャップを、２７５ｇ（全量３３８ｍｌ）入りのアルミボトルにキャッピングした。内容物は、ビタミンＣを一定量添加した水を使用し、ヘッドスペースを６３ｍｌ取った状態で、ヘッドスペース部を窒素ガスで置換し、キャッピングして７０℃×１０分の温水処理を加えた。この後、実施例１と同様の評価を行った。実施例３では、不揮発性有機液体として流動パラフィンを使用し、キャップシェルの内面中央に一定量塗布した。
【００５９】
このライナー材については、二層シートのＬＤＰＥ層を成型する時、冷却ローラーの表面粗度を変えたものを数種類使用し、ＬＤＰＥ層の表面粗度が異なるシートを作製し、ライナー材として供試した。この実施例３の評価結果を以下の表３に示す。なお、比較例として、不揮発性有機液体を塗布しない無塗布キャップも同様に評価した結果も、表３に併せて示す。
【００６０】
【表３】
2008050031.tif 000005
【００６１】
上記表３の評価結果からわかるように、実施例１と同様に、不揮発性有機液体として流動パラフィンを用いた実施例３でも、比較例に比べて、落下衝撃試験、開栓トルク、ビタミンＣ保持率のいずれも良好な結果が得られている。特に、不揮発性有機液体の塗布量が上記重量Ｗの５％以上２５０％以下の範囲内では、上記試験項目でより優れた評価結果が得られおり、さらに上記塗布量が上記重量Ｗの２００％以下では、液の滲み出し程度も○又は◎の良好な結果が得られている。
【００６２】
＜実施例４＞
本実施例の実施例４では、ＬＤＰＥ層になるＬＤＰＥシートとエラストマー層になるスチレン系エラストマーシートとを貼合したものをライナー材とした。これを３７．０ｍｍのディスク状に打ち抜き、０．２４ｍｍ厚の３８ｍｍＰＰキャップシェル（シェル内径３８．１５ｍｍ）にライナー材として挿入した。
【００６３】
この場合、ＬＤＰＥ層の厚さは５００μｍ、エラストマー層は４００μｍとし、ＬＤＰＥ層がキャップシェルに接するように挿入した。キャップシェルの内面にポリエチレン系滑剤入りのエポキシフェノール塗料を焼き付け（５０ｍｇ／ｄｍ２）塗布したものを使用し、ＬＤＰＥ層は一定の凹凸がつくように成型した。そして、これをキャップシェルに挿入した。
【００６４】
このキャップを、２７５ｇ（全量３３８ｍｌ）入りのアルミボトルにキャッピングした。内容物は、ビタミンＣを一定量添加した水を使用し、ヘッドスペースを６３ｍｌ取った状態で、ヘッドスペース部を窒素ガスで置換し、キャッピングして７０℃×２０分の温水殺菌処理を加えた後、実施例１と同様の評価を行った。
【００６５】
不揮発性有機液体としてポリブテンを使用し、キャップシェルの内面中央に塗布量を変えて一定量塗布した。また、追加実施例として水溶性の不揮発性有機液体としてポリグリセリン脂肪酸エステルとしてデカグリセリンラウレート及びポリグリセリンカプリレート、ソルビタン脂肪酸エステルであるソルビタンカプリレート、ジグリセリン脂肪酸エステルであるジグリセリンラウレートを供試し、キャップシェルの内面中央に一定量塗布した。
【００６６】
このライナー材については、二層シートのＬＤＰＥ層を成型する時、冷却ローラーの表面粗度を変えたものを使用して、ＬＤＰＥ層の表面粗度が異なるライナー材を数種類作製した。この実施例４の評価結果を、以下の表４に示す。なお、比較例として、不揮発性有機液体を塗布しない無塗布キャップも同様に評価した結果も、表４に併せて示す。
【００６７】
【表４】
2008050031.tif 000006
【００６８】
上記表４からわかるように、実施例１と同様に、不揮発性有機液体としてポリブデンを用いた実施例４でも、比較例に比べて、落下衝撃試験、開栓トルク、ビタミンＣ保持率、液の滲み出し程度のいずれも良好な結果が得られている。
【００６９】
なお、不揮発性有機液体として水溶性であるデカグリセリンラウレート、ポリグリセリンカプリレート、ソルビタンカプリレート、ジグリセリンラウレートを用いた実施例４では、落下衝撃試験、開栓トルク、ビタミンＣ保持率及び液の滲み出し程度においては良好な特性を有している。
【００７０】
＜実施例５＞
本発明の実施例５では、ＬＤＰＥを使用して射出成型機で２８ｍｍ口径のＰＥＴボトルに適合するプラグタイプの中栓を作り、２８ＰＥＴボトル用樹脂キャップ（ポリプロピレン製）のライナー材として挿入した。この場合、中栓は、プラグ最上部にほぼ平らなフランジ（フランジ外径２７．０ｍｍ）を持っており、そのフランジ部が、樹脂キャップシェルの側壁の天面に近い部分に形成されている係止突起により自由に動くが、安定して係止している状態になっている。
【００７１】
このキャップを、ＰＥＴボトルに被せ、締め込むことによりプラグ部分がボトル口内径に密接してシール出来るようになっている。このキャップは、開栓時に、まずキャップシェルが動き、その後、中栓のフランジ部がキャップシェルの係止部により引き上げられ、プラグ部がボトルから抜けるという方式である。これは、開栓時、中栓に回転の力を加える必要が無いため低い開栓トルクを得ることができる。この中栓天面と樹脂キャップシェルとの間に、一定量の不揮発性有機液体を塗布した。塗布は、キャップシェルの内面中央に一定量塗布した。不揮発性有機液体としては、水素添加のポリブテンを使用した。
【００７２】
このキャップを、５００ｍｌ入りのガラスビンにキャッピングした。内容物は、ビタミンＣを一定量添加した６０℃の温水を充填し、ヘッドスペースを２０ｍｌ取った状態で、キャッピングして７０℃×１０分の温水処理を加えた後、実施例１と同様の評価を行った。ただし、落下衝撃試験の漏れの有無は、真空度の変化で調べた。この実施例５の評価結果を、以下の表５に示す。
【００７３】
【表５】
2008050031.tif 000007
【００７４】
上記表５からわかるように、実施例１と同様に、水素添加のポリブデンを用いた実施例５でも、比較例に比べて、落下衝撃試験、開栓トルク、ビタミンＣ保持率のいずれも良好な結果が得られている。特に、不揮発性有機液体の塗布量が、上記重量Ｗの５％以上２５０％以下の範囲内では、上記試験項目でより優れた評価結果が得られ、さらに上記範囲における２００％以下では、液の滲み出し程度も○又は◎の良好な結果が得られている。
【００７５】
＜実施例６＞
本発明の実施例６では、実施例１と同様にＰＰシートとスチレン系エラストマーシートとを貼合したものをライナー材とした。これを３７．０ｍｍのディスク状に打ち抜き、０．２４ｍｍ厚の３８ｍｍＰＰキャップシェルにライナー材として挿入した。この場合、ＰＰ層の厚さは６００μｍ、エラストマー層は４００μｍとし、ＰＰ層がキャップシェルに接するように挿入した。
【００７６】
キャップシェルは、内面にポリエチレン系滑剤入りのエポキシフェノール塗料を焼き付け（５０ｍｇ／ｄｍ２）塗布したアルミシートを使用し、これをプレスで打ち抜き３８ｍｍＰＰキャップシェルに成型した。このキャップシェルに、不揮発性有機液体として動粘度の異なる数種類のシリコーンオイルを使用し、キャップシェルの内面中央に一定量塗布し、上記ライナー材を打ち抜き挿入し、ポンチでライナーがキャップシェルに充分密着するように押圧した。
【００７７】
このキャップを３０℃にて１週間、横置きし、キャップシェル内面にシリコーンオイルがどの程度垂れるかを調べた。また、このキャップを使用して実施例１と同様の評価を行った。ただし、不揮発性有機液体の滲出の有無は、塗布してライナーを嵌合後、全て横置きにし、キャップ側面に液がどの程度集まるかを目視判定した。この目視判定は、以下の基準で行った。
◎＝液がライナー内に収まっている。
△＝液がライナーの縁で収まっている。
×＝液がキャップ側面に来ている。
この実施例６の評価結果を、以下の表６に示す。
【００７８】
【表６】
2008050031.tif 000008
【００７９】
上記表６の評価結果からわかるように、実施例１と同様に、動粘度の異なるシリコーンオイルを用いた実施例６でも、比較例に比べて、落下衝撃試験、開栓トルク、ビタミンＣ保持率のいずれも良好な結果が得られており、特に、動粘度が１０ｍｍ２／ｓ以上の場合では、液の滲み出し程度も良好な結果が得られている。
【００８０】
＜実施例７＞
本発明の実施例７では、実施例１と同様に、ＰＰシートとスチレン系エラストマーシートとを貼合したものをライナー材とした。これを３７．０ｍｍのディスク状に打ち抜き、０．２４ｍｍ厚の３８ｍｍＰＰキャップシェルにライナー材として挿入した。この場合、ＰＰ層の厚さは６００μｍ、エラストマー層は４００μｍとし、ＰＰ層がキャップシェルに接するように挿入した。
【００８１】
キャップシェルは、内面にポリエチレン系滑剤入りのエポキシフェノール塗料を焼き付き（５０ｍｇ／ｄｍ２）塗布したアルミシートを使用し、これをプレスで打ち抜き、３８ｍｍＰＰキャップシェルに成型した。このキャップシェルに、不揮発性有機液体として動粘度の異なるグリセリン、プロピレングリコール及びその水溶液（主に作業性を安定させるための粘度調整）を使用し、キャップシェルの内面中央に一定量塗布した。この場合、塗布量は、計算した乾燥重量相当を塗布した。そして、これに、上記ライナー材を打ち抜き挿入した。このキャップを使用して、実施例１と同様の評価を行った。この実施例７の評価結果を、以下の表７に示す。
【００８２】
【表７】
2008050031.tif 000009
【００８３】
上記表７からわかるように、実施例１と同様に、動粘度の異なるグリセリン、プロピレングリコールを用いた実施例７でも、比較例に比べて、落下衝撃試験、開栓トルク、ビタミンＣ保持率のいずれも良好な結果が得られている。
【図面の簡単な説明】
【００８４】
【図１】本発明に係るキャップ及びキャップ付きボトルの一実施形態において、キャップを示す一部を破断した側面図である。
【図２】本実施形態において、キャップ付きボトルを示す一部を破断した要部側面図である。
【図３】本実施形態において、積層シートタイプ及び単層シートタイプのライナーを示す要部断面図である。
【符号の説明】
【００８５】
１…キャップ、２…天板部、３…筒状周壁部、４…キャップシェル（キャップ本体）５…ライナー、５ａ…硬質層、５ｂ…軟質層、７…口金部、６…キャップ付きボトル、１３…ボトル本体、Ｌ…不揮発性有機液体
【図１】
2008050031.tif 000010
【図２】
2008050031.tif 000011
【図３】
2008050031.tif 000012